КОМПОЗИЦИИ НА ВОДНОЙ ОСНОВЕ ДЛЯ ПОЛУЧЕНИЯ ПОКРЫТИЙ

1. Композиция для получения покрытий, содержащая компоненты, полученные способом, который включает:
а) приведение во взаимодействие эпоксидированного растительного масла с материалом, содержащим гидроксильные функциональные группы, в присутствии кислотного катализатора с образованием жирного полиола, содержащего гидроксильные функциональные группы;
b) смешивание жирного полиола, содержащего гидроксильные функциональные группы, с функциональным полиолефиновым сополимером с образованием смеси;
c) приведение во взаимодействие смеси с этиленненасыщенным мономерным компонентом в присутствии инициатора с образованием привитого сополимера; а также
d) сшивание привитого сополимера в присутствии сшивающего агента с образованием композиции для получения покрытия,
где привитой сополимер или сшитый привитой сополимер инвертируют в воду.
2. Композиция для получения покрытий  по п. 1, отличающаяся тем, что эпоксидированные растительные масла получают из ненасыщенного глицерида жирных кислот.
3. Композиция для получения покрытий  по п. 1, отличающаяся тем, что эпоксидированные растительные масла содержатся в количестве порядка 1-95 долей в расчете на общий вес привитого акрилатного жирного сополимера, содержащего гидроксильные функциональные группы.
4. Композиция для получения покрытий  по п. 1, отличающаяся тем, что материал с гидроксильными функциональные группами состоит из 1,3-пропандиола, этиленгликоля, неопентилгликоля, триметилолпропана, диэтиленгликоля, полиэфиргликоля, бензилового спирта, 2-этил-гексанола, сложного полиэфира, поликарбоната, полиолефина, содержащего гидроксильные функциональные группы, или их смесей.
5. Композиция для получения покрытий по п. 1, отличающаяся тем, что материал, содержащий гидроксильные функциональные группы, присутствует в количестве порядка 1-95 долей от количества эпоксидированного растительного масла.
6. Композиция для получения покрытий по п. 1, отличающаяся тем, что весовое соотношение жирного полиола, содержащего гидроксильные функциональные группы, и функционального полиолефинового сополимера составляет порядка 80:20 - 20:80 в расчете на общее содержание твердых веществ.
7. Композиция для получения покрытий по п. 1, отличающаяся тем, что кислотный катализатор содержит сильную кислоту, например сульфоновую кислоту, трифторметансульфоновую кислоту, соли трифторметансульфоновой кислоты с металлами группы IIA, IIB, IIIA, IIIB или VIIIA Периодической таблицы элементов ( конвенции IUPAC 1970), смесь указанных солей трифторметансульфоновой кислоты, а также их сочетания.
8. Композиция для получения покрытий по п. 1, отличающаяся тем, что массовое соотношение этиленненасыщенного мономерного компонента, жирного полиола, содержащего гидроксильные функциональные группы, и функционального полиолефина составляет порядка 80:10:10 - 10:60:30.
9. Композиция для получения покрытий по п. 1, отличающаяся тем, что жирный полиол, содержащий гидроксильные функциональные группы, и функциональный полиолефиновый сополимер реагируют с эпоксидированным полибутадиеном.
10. Композиция для получения покрытий по п. 9, отличающаяся тем, что весовое соотношение жирного полиола, функционального полиолефинового сополимера и эпоксидированного полибутадиена составляет порядка 50:40:10 - 89:10:1.
11. Композиция для получения покрытий  по п. 9, отличающаяся тем, что массовое соотношение этиленненасыщенного мономерного компонента, жирного полиола, содержащего гидроксильные функциональные группы, функционального полиолефинового сополимера и эпоксидированного полибутадиена составляет порядка 70:19:10:1 - 20:40:30:10.
12. Композиция для получения покрытий  по п. 1, отличающаяся тем, что этиленненасыщенный мономерный компонент состоит из бутилакрилата, метилметакрилата, стирола, бензилметакрилата, гидроксипропилметакрилата, гидроксиэтилакрилата, глицидилметакрилата, акриловой кислоты, метакриловой кислоты, ацетоацетоксиэтилметакрилата, фосфатмонометакрилатэфира или же их смесей.
13. Композиция для получения покрытий  по п. 1, отличающаяся тем, что инициатор состоит из трет-бутилпероксибензоата, трет-бутилпероктоата, дибензоилпероксида, 1,1,3,3-тетраметилбутил-перокси-2-этилгексаноата, или же их смесей.
14. Композиция для получения покрытий  по п. 1, отличающаяся тем, что инициатор присутствует в количестве порядка 0,1-15 мас.% от количества этиленненасыщенного мономерного компонента.
15. Композиция для получения покрытий  по п. 1, отличающаяся тем, что реакцию на стадии а) проводят в присутствии растворителя.
16. Композиция для получения покрытий  по п. 15, отличающаяся тем, что растворитель составляет до порядка 90% в расчете на общий вес реакционной смеси.
17. Композиция для получения покрытий  по п. 1, отличающаяся тем, что сшивающий агент содержит фенолформальдегидный олигомер, меламинформальдегидный олигомер, мочевинаформальдегидный олигомер, бензогуанаминформальдегидный олигомер, изоцианат, блокированный изоцианат, не содержащие бисфенол-А эпоксиды, фенолформальдегидный олигомер, глицидил(мет)акрилатный сополимер, эпоксидированный сорбитол, бензогуанамин, гликолурил или же их смесь.
18. Композиция для получения покрытий  по п. 9, отличающаяся тем, что эпоксидированный полибутадиен представляет собой продукт марки polybd600, продукт марки polybd60, продукт марки polybd600E, продукт марки polybd700 или же их смесь.
19. Композиция для получения покрытий  по п. 1, отличающаяся тем, что функциональный полиолефиновый сополимер включает полиэтиленметакриловую кислоту, полиэтиленгликольакриловую кислоту, сополимер этилена и малеинового ангидрида, сополимеры пропилена с малеиновым ангидридом, или же их сочетание.
20. Способ нанесения покрытия на субстрат, включающий:
а) приведение во взаимодействие эпоксидированного растительного масла с материалом, содержащим гидроксильные функциональные группы, в присутствии кислотного катализатора с образованием жирного полиола, содержащего гидроксильные функциональные группы;
b) смешивание жирного полиола, содержащего гидроксильные функциональные группы, с функциональным полиолефиновым сополимером с образованием смеси;
c) приведение во взаимодействие смеси с этиленненасыщенным мономерным компонентом в присутствии инициатора с образованием привитого сополимера;
d) сшивание привитого сополимера в присутствии сшивающего агента с образованием композиции для получения покрытий; а также
e) нанесение композиции для получения покрытия на субстрат, отличающийся тем, что привитой сополимер или сшитый привитой сополимер инвертируют в воде.
21. Способ  по п. 20, отличающийся тем, что функциональный полиолефиновый сополимер содержит полиэтиленметакриловую кислоту, полиэтиленгликольакриловую кислоту, сополимер этилена и малеинового ангидрида, сополимеры пропилена с малеиновым ангидридом или же их комбинацию.
22. Субстрат, на который наносят композицию для получения покрытия  по п. 1.
23. Субстрат на который наносят покрытие способом  по п. 20.